본 발명 의 감광성 수지 조성물 을 , 광경 화 시킨 후 , 190 ℃ 에서 90 분 간 열 경화 시킨 경화물 은 , 유리 전이 온도 가 높 다는 특성 을 나타낸다 . 즉 유리 전이 온도 가 높 은 절연 층 및 솔 더 레지스 트 를 형성 한다 . 유리 전이 온도 는 , 바람직 하 게 는 150 ℃ 이상 , 보다 바람직 하 게 는 160 ℃ 이상 , 더욱 바람직 하 게 는 170 ℃ 이상 이 다 . 상한 은 특별히 한정 되 지 않 지만 , 300 ℃ 이하 등 으로 할 수 있 다 . 유리 전이 온도 의 측정 은 , 후술 하 는 < 평균 선열 팽창 율 , 유리 전이 온도 의 측정 , 및 크랙 내성 의 평가 > 에 기재 된 방법 에 따라서 측정 할 수 있 다 .